СПОСОБ ИЗГОТОВЛЕНИЯ ТОНКОСТЕННЫХ ВЫСОКОПРОЧНЫХ КОРПУСОВ

1. Способ изготовления тонкостенных высокопрочных корпусов, включающий приготовление переплавных электродов, расплавление флюса, электрошлаковую плавку, накопление жидкого металла, разливку металла в металлическую литейную форму, формирование трубной заготовки с тонкой стенкой, механообработку, термодеформационное упрочнение методом сочетания в различной последовательности термической обработки и ротационной вытяжки, отличающийся тем, что электрошлаковую плавку и накопление жидкого металла выполняют в теплоаккумулирующем модуле, совмещенном с кристаллизатором и дорном, в которые осуществляют донную разливку жидкого металла, при этом формирование трубной заготовки производят со смещением зоны встречной кристаллизации к ее внутренней поверхности принудительным теплоотводом спреерного типа, а ротационную вытяжку осуществляют в направлении от головной к донной части трубной заготовки.
2. Способ по п.1, отличающийся тем, что формирование трубной заготовки осуществляют в кристаллизаторе и дорне с высотами соответственно 1,4…1,7 и 4…5 толщины стенки трубной заготовки.
3. Способ по п.1, отличающийся тем, что электрошлаковую плавку выполняют с предварительным нагревом теплоаккумулирующего модуля до температуры 800…1100°С, накопление жидкого металла производят с электромагнитным перемешиванием, а формирование трубной заготовки осуществляют со скоростью, равной скорости истечения жидкого металла из теплоаккумулирующего модуля, исходя из условия обеспечения непрерывности потока металла.